(57)【要約】【課題】粘着性面ファスナに使用可能な再剥離性および再粘着性を充分に備えた再粘着性樹脂層を、基材に対して剥がれないように確実に固定し、本来の再剥離性および再粘着性が使用耐久性が良く、繰り返し使用や洗濯にも耐える粘着性面ファスナとすることである。【解決手段】対向する重ね合わせ面の少なくとも一方の面に再粘着性ポリウレタンゲル層２を設け、この再粘着性ポリウレタンゲル層２は、重ね合わせ面の基材３の表面にウレタン系またはポリエステル系のホットメルト接着剤層４を介して再粘着性ポリウレタンゲル層２を重ねて一体に設けた粘着性面ファスナとする。【選択図】図１
2019022599.tif 000002
【特許請求の範囲】
【請求項１】
対向する重ね合わせ面の少なくとも一方の面に再粘着性樹脂層を設けた粘着性面ファスナからなり、前記再粘着性樹脂層は、前記重ね合わせ面の基材表面にウレタン系またはポリエステル系のホットメルト接着剤層を介して再粘着性ポリウレタンゲル層を重ねて一体に設けたものである粘着性面ファスナ。
【請求項２】
上記再粘着性ポリウレタンゲル層が、ポリオール成分に対し、理論量より少ないイソシアネート成分の反応物からなる自己粘着性ポリウレタン樹脂である請求項１に記載の粘着性面ファスナ。
【請求項３】
上記再粘着性ポリウレタンゲル層が、デュロメータ・タイプＣの硬さ２０〜４０の再粘着性ポリウレタンゲル層である請求項１または２に記載の粘着性面ファスナ。
【請求項４】
手袋の手首挿入部に履き口を広げるためのスリットが形成されており、前記スリットの幅方向両側のうち一側と一体化されかつ他側に重ねて係止可能なスリット幅調整用の係止片を有する手袋において、
前記係止片は、前記他側の手袋表面とこれに重ねる当該係止片の裏面とが粘着性面ファスナを介して係止可能な係止片であり、前記粘着性面ファスナは、対向する重ね合わせ面の少なくとも一方の面にウレタン系またはポリエステル系のホットメルト接着剤層を介して再粘着性ポリウレタンゲル層を重ねて一体に設けたものであることを特徴とする粘着性面ファスナ付き手袋。
【請求項５】
上記手袋が、天然皮革または人工皮革を素材とするスポーツ用手袋である請求項４に記載の面ファスナ付き手袋。
【請求項６】
請求項１に記載の粘着性面ファスナの対向する重ね合わせ面の少なくとも一方の面に、未硬化のウレタン系またはポリエステル系のホットメルト接着剤を介して再粘着性ポリウレタンゲル層を重ねて一体化する工程が必須である前記粘着性面ファスナの製造方法において、
前記必須工程と同時にまたはその後に、再粘着性ポリウレタンゲル層の表面に、支持層と一体の未硬化の変性シリコーンポリマー接着剤層を重ねて圧接させ、前記変性シリコーンポリマー接着剤層の硬化後に、前記再粘着性ポリウレタンゲル層の表面から変性シリコーンポリマー接着剤層を剥離して、前記再粘着性ポリウレタンゲル層の表面を平坦に成形することを特徴とする請求項１に記載の粘着性面ファスナの製造方法。
【発明の詳細な説明】
【技術分野】
【０００１】
この発明は、粘着性面ファスナおよびその製造方法に関し、さらに粘着性面ファスナを手首挿入用のスリット部分に備えており、例えばゴルフ、野球その他のスポーツをする際、自動車等の運転その他の作業においても適用できる粘着性面ファスナ付き手袋に関する。
【背景技術】
【０００２】
一般に、ゴルフ、野球その他のスポーツや運転その他の作業をする際に、クラブ、バットやハンドルなどを握る手の掌等を保護し、しかも良好なフィット感を与えるために、薄革製の手袋が着用されている。
【０００３】
このような手袋は、薄革に着脱時に必要な伸縮性が充分にないので、着用した状態で手にフィットするように、しっかりと手を挿し入れて掌や甲に密着させる必要がある。そのため、手袋の手首挿入部に履き口を広げるためのスリットを形成し、指および手首まで容易かつ確実に挿入し装着できるものが用いられている。
【０００４】
また、このようなスリットには、幅方向両側のうち一側から延出してこのスリットを跨いで他側の手袋表面に重ね合わせ可能なフラップを設けたものが知られている(特許文献１)。
【０００５】
上記のフラップは、重ね合わせる面をボタンなどで係止可能であるが、できるだけ嵩張らずに、また係止操作は容易であるように、手袋表面とこれに重ねる面とが一対の面ファスナを介して係止可能とする態様が需要者に好まれている。
【０００６】
上記の面ファスナの係止機構は、フック状、茸状、鋸歯状の繊維が起毛された側と、ループ状に密集して起毛された側とが一対の面になっているものであり、これら対向する面を互いに押し付けることにより、起毛繊維同士が係止されて両面は貼り付いた状態になる。
このような面ファスナを用いると、スリットの開き幅を適宜に広げて手を手袋に充分に挿入してから、スリットの開き幅を任意に狭めて手袋がずれないように、または脱げないように装着することが容易にできる。
【０００７】
しかし、上記した従来の面ファスナ付き手袋は、面ファスナの対向する重ね合わせ面を合せて閉じた後、面ファスナを開く時に、起毛繊維とループの係止状態を解放することによりバリバリという耳障りな音が発生し、ゴルフなどのスポーツでは、タイミングによってはプレーヤーの精神集中を妨げるので、マナーに反することにもなる。
【０００８】
また、従来の面ファスナは、何度も着脱を繰り返すことにより、起毛した繊維とループを引きはがすための力が、生地に負担をかけるので、生地面が湾曲状に変形しやすく、そのような状態では周囲の服に引っかかりやすくなる場合がある。
【０００９】
従来の面ファスナの欠点を補うために、ゴルフ用手袋のスリットに面ファスナや、その他の様々な機構の止着片を取りつける手段が模索され、そのうちの一つとして粘着性樹脂の使用が検討されている（特許文献２、請求項５）。
【００１０】
また、粘着性樹脂を用いた粘着性面ファスナの使用例として、衣服の身頃や袖等の重ね合わせ部を取り外し可能に結合できる留め具が知られている（特許文献３）。
【先行技術文献】
【特許文献】
【００１１】
【特許文献１】特開２００１−２７６２９３号公報
【特許文献２】国際公開第２０１０／１２８６８９号
【特許文献３】特開平１１−４６８１５号公報
【発明の概要】
【発明が解決しようとする課題】
【００１２】
しかし、上記した従来の粘着性面ファスナは、粘着性樹脂層をできるだけ粘着力の高い状態、すなわち軟質に形成し、これを面ファスナの基材に強い力で接着しておくことが求められる。
【００１３】
その際、特許文献３に記載されているように、繊維基材（例えば編織布や不織布）に対し、粘着性エラストマーを多孔質性の繊維基材に含浸して粘着層を形成することはできるが、合成皮革などのように多孔質でない基材に対して、含浸による固定はできず、粘着性樹脂層を、様々な基材に対して接着剤を介して安定して固定することは容易でなかった。なぜなら、粘着性樹脂は、その粘着力に必要な柔らかさを確保するために、可塑剤が多く配合されており、この可塑剤が接着剤に移行すると、接着剤を軟化させるので充分な接着力が発揮できないからである。
【００１４】
特に、面ファスナは、洗濯などで機械的に曲げ、折れ、ねじれ等の変形が繰り返されると基材との接着性が低下しやすく、基材との接着性の弱い再粘着性樹脂層では充分な使用耐久性も得られ難い。手袋の手首挿入部に履き口を広げるためのスリットを係止する面ファスナにおいても、上記同様の問題点を解決する必要があった。
【００１５】
そこで、この発明の課題は、上記した問題点を解決し、粘着性面ファスナに使用可能な再剥離性および再粘着性を充分に備えた再粘着性樹脂層を、基材に対して剥がれないように確実に固定できるようにし、本来必要な再剥離性および再粘着性が使用耐久性よく発揮でき、繰り返し使用や洗濯に耐える粘着性面ファスナとし、またこれを効率よく製造できるようにすることである。
【００１６】
また、面ファスナでスリットを開閉可能な粘着性面ファスナ付き手袋においても、上記と同じ問題点を解決することが課題である。
【課題を解決するための手段】
【００１７】
上記の課題を解決するために、この発明においては、対向する重ね合わせ面の少なくとも一方の面に再粘着性樹脂層を設けた粘着性面ファスナからなり、前記再粘着性樹脂層は、前記重ね合わせ面の基材表面にウレタン系またはポリエステル系のホットメルト接着剤層を介して再粘着性ポリウレタンゲル層を重ねて一体に設けた構成を採用したのである。
【００１８】
上記したように構成されるこの発明の粘着性面ファスナは、ホットメルト接着剤が、熱可塑性ポリウレタン樹脂または熱可塑性ポリエステル樹脂を主成分とするものであり、例えば１２０℃から１４０℃程度の比較的低い温度で溶融し、その溶融状態でポリウレタンゲル層の表面に親和性良く薄く広がり、冷却により硬化して再粘着性ポリウレタンゲル層を変質させることなく接着できる。
【００１９】
ウレタン系のホットメルト接着剤層が、特に反応性ホットメルト接着剤層であれば、冷却後にも空気中やポリウレタンゲル層に含まれる水分によって分子鎖の延長反応と架橋反応が進行して、その後は加熱しなくても硬化するから、再粘着性ポリウレタンゲル層は、より耐久性よく充分に接着される。
【００２０】
また、硬化した後のウレタン系またはポリエステル系のホットメルト接着剤層には、再粘着性ポリウレタンゲル層から可塑剤の移行は認められない。
そのため、ホットメルト接着剤層は、その自己粘着特性や使用耐久性を損なうことなく、軟質で再粘着性および再剥離性の良い粘着性面ファスナの特性は維持される。
【００２１】
別言すれば、粘着性面ファスナの再粘着性ポリウレタンゲル層は、熱可塑性ポリウレタン樹脂または熱可塑性ポリエステル樹脂を主成分とする特定のホットメルト接着剤層によって相性良く接着固定されており、面ファスナは、その重ね合わせ面を引き剥がす際に静粛であることはもとより、軟らかく手の甲等の身体形状に馴染みやすく、しかも使用耐久性及び洗濯耐久性を備えた粘着性面ファスナとなり、例えばこれを備えたスリット付き手袋になる。
【００２２】
上記した再粘着性ポリウレタンゲル層が、より粘着性に優れた軟質性を有するように、ポリオール成分に対し、理論量より少ないイソシアネート成分の反応物からなるポリウレタンゲルであることが好ましい。反応物中のポリウレタンゲル中に、ソフトセグメントを構成するポリオール成分を所要の分子量の官能基数のものを選択して比較的多く用いれば、ある程度まで軟質の自己粘着性ポリウレタンゲルになる。
【００２３】
このような再粘着性ポリウレタンゲル層は、可塑剤やソフトセグメントの配合量等を調整し、デュロメータ・タイプＣの硬さ２０〜４０に設定することが、衣服や手袋に用いる面ファスナとして所要の粘着性と重ね合わせ面の容易な剥離性を両立させるために好ましい。
【００２４】
また、このような再粘着性ポリウレタンゲル層は、粘着性面ファスナとして何度も繰り返し開閉し、長期使用した場合に、空気中に漂う埃等が付着するなどして徐々にその粘着性が低下するが、水洗によって埃等を洗い流せば、当初の粘着性を復活させることができる。
【００２５】
付着した埃同士の摩擦による絡まりを抑制して、水洗による洗浄性をより充分に高めるために、上記再粘着性ポリウレタンゲル層が、添加成分としてシリコーンを含有する再粘着性ポリウレタンゲル層であることも好ましい。
【００２６】
また、粘着性面ファスナの重ね合わせ面の基材は、少なくとも一方が撓み性のある柔らかい素材であればよく、例えば天然皮革や人工皮革または天然繊維や合成繊維からなる周知の布帛を素材とすることにより、柔軟性のあるウレタン系の反応性ホットメルト接着剤を介して軟質の再粘着性ポリウレタンゲル層を重ねて一体に設け、素材の柔らかさを活かして手に馴染みやすい面ファスナ付き手袋を構成することができる。
【００２７】
このような面ファスナ付き手袋などに用いる粘着性面ファスナの製造方法は、特に限定されるものではないが、例えば粘着性面ファスナの対向する重ね合わせ面の少なくとも一方の面に、未硬化のウレタン系またはポリエステル系のホットメルト接着剤を介して再粘着性ポリウレタンゲル層を重ねて一体化する。
【００２８】
好ましくはこのような工程と同時にまたはその後に、再粘着性ポリウレタンゲル層の表面に、支持層と一体の未硬化の変性シリコーンポリマー接着剤層を重ねて圧接させる。そして、前記変性シリコーンポリマー接着剤層の硬化後に、前記再粘着性ポリウレタンゲル層の表面から変性シリコーンポリマー接着剤層を剥離して、前記再粘着性ポリウレタンゲル層の表面を平坦に成形する。
このようにすると、平坦面のある再粘着性ポリウレタンゲル層の効率のよい成形と基材への効率のよい固定を行なうことができる。
【００２９】
再粘着性ポリウレタンゲル層の表面と変性シリコーンポリマー接着剤層との接着力は、ウレタン系またはポリエステル系のホットメルト接着剤と再粘着性ポリウレタンゲル層との接着力よりも弱いので、平坦な支持層で成形された変性シリコーンポリマー接着剤層の前記平坦面を再粘着性ポリウレタンゲル層に対して、確実に転写することができる。
【発明の効果】
【００３０】
この発明の粘着性面ファスナは、対向する重ね合わせ面の少なくとも一方の面にウレタン系またはポリエステル系のホットメルト接着剤を介して再粘着性ポリウレタンゲル層を重ねて一体に設けたので、所要の軟質で自己粘着性を有するポリウレタンゲル層が、本来の自己粘着性を損なうことなく粘着性面ファスナの対向する重ね合わせ面に確実に固定される利点がある。
【００３１】
また、上記粘着性面ファスナの製造法では、変性シリコーンポリマー接着剤層を剥離して、平坦面のある再粘着性ポリウレタンゲル層を形成できるから、効率よく粘着性面ファスナを製造できる。
【００３２】
また、粘着性面ファスナ付き手袋は、手袋表面とこれに重ねる係止片の裏面とが一対の粘着性面ファスナを介して係止可能であり、粘着性面ファスナの軟質の重ね合わせ面を剥離する際に騒音が発生せず、しかも粘着性面ファスナは、繰り返し実使用に耐える耐久性を備え、軟らかくて手の甲等の形状に馴染みやすい粘着性面ファスナ付き手袋になる利点がある。
【図面の簡単な説明】
【００３３】
【図１】第１実施形態の粘着性面ファスナの断面図
【図２】第１実施形態の粘着性面ファスナの製造工程を説明する断面図
【図３】第２実施形態の粘着性面ファスナ付き手袋の斜視図
【発明を実施するための形態】
【００３４】
この発明の実施形態を以下に添付図面に基づいて説明する。
図１に示すように、第１実施形態の粘着性面ファスナ１は、対向する重ね合わせ面２ａ，２ａの両方の面を再粘着性ポリウレタンゲル層２で形成している。
この再粘着性ポリウレタンゲル層２は、重ね合わせ面の基材３の表面にウレタン系またはポリエステル系のホットメルト接着剤層４を介して再粘着性ポリウレタンゲル層２を重ねて一体に設けたものである。
【００３５】
図示した以外の実施形態として、対向する重ね合わせ面の片方の重ね合わせ面２ａのみを再粘着性ポリウレタンゲル層２で形成し、他方の面はアクリルやポリオレフィン等の合成樹脂層や金属が被覆された平坦で密着性のよいフィルム層などで形成し、粘着、再粘着および再剥離が可能な粘着性面ファスナ１としてもよい。
【００３６】
再粘着性ポリウレタンゲル層２の素材であるポリウレタンは、ポリオール成分に対して分子量の小さい架橋性のイソシアネート化合物をさらに理論量より少なく反応させたものが好ましい。これを用いたポリウレタンゲル組成物中のハードセグメント（イソシアネート化合物）の構成重分率は少なくなって、低い硬度になり粘着力を向上させることができる。
【００３７】
このようなポリウレタン樹脂としては、比較的軟質な市販の自己粘着性樹脂を利用することができ、例えば、エクシールコーポレーション社製：ハイパーゲルシート（商品名、硬度アスカーＣ３０）等を用いることができる。
【００３８】
上記のポリウレタン樹脂は、以下のような原材料を反応させて得られる。
すなわち、官能基数２、分子量７００〜２，０００の末端に１級ヒドロキシル基を有するポリオール若しくは、官能基数３、分子量６，０００〜８，０００の末端に１級ヒドロキシル基を部分的に有するポリオールと、理論量より少ないポリフェニルポリメチレンポリイソシアネートを反応させたポリウレタン樹脂である。
【００３９】
上記した官能基数が２で、末端に１級ヒドロキシル基を有するポリオールは、ポリテトラメチレンポリオキシグリコール、ε−カプロラクトン系ポリオール、β−メチル−δ−バレロラクトン系ポリオール、ポリエステル系ポリオール及びカーボネート系ポリオール等の公知の材料から選択的に採用されたものである。
【００４０】
官能基数が３で、末端に１級ヒドロキシル基を部分的に有するポリオールとしては、例えばグリセリン、トリメチロールプロパン、もしくはヘキサントリオール等の３官能基数の活性水素化合物を開始剤として１，２−ポロピレンオキサイドを開環附加重合させ、次いでエチレンオキサイドを開環附加重合させる公知の化合物を用いることができる。
【００４１】
前記したポリフェニルポリメチレンポリイソシアネートは、官能基数２．５〜２．８であるものが好ましい。官能基数２．５未満の場合は、耐熱性に欠け、また官能基数２．８より大きい場合は、ゴム硬度が５より大きくなるために好ましくない。
【００４２】
ポリフェニルポリメチレンポリイソシアネートは、理論量より少ない前述のポリオールと公知の技術を用いて反応させ、末端に活性イソシアネート基を残すプレポリマーとして用いてもよいが、末端活性イソシアネート基残量は、２９〜２３重量％、好ましくは２９〜２７重量％がより好ましい。
【００４３】
官能基数が２で、末端に１級ヒドロキシル基を有するポリオールは、理論量より少ないポリフェニルポリメチレンポリイソシアネートと反応させることが必要である。ポリオールの水酸基（ＯＨ）に対するイソシアネートのイソシアネート基（ＮＣＯ）の当量比、即ちＮＣＯ／ＯＨは０．４８〜０．４１が好ましい。この当量比が０．４８を超える場合は、得られる組成物のゴム硬度が５を越え、脆い組成物となるために好ましくなく、０．４１未満の場合は、形状保持性に欠け十分な組成物を得られないために好ましくない。
【００４４】
また、官能基数が３で、末端に１級ヒドロキシル基を部分的に有するポリオールも、理論量より少ないポリフェニルポリメチレンポリイソシアネートと反応させることが必要で、上記ＮＣＯ／ＯＨは０．７〜０．６１が好ましい。この当量比が０．７を超える場合は、得られる組成物のゴム硬度が５を越え、脆い組成物となるために好ましくなく、０．６１未満の場合は、形状保持性に欠けるために好ましくない。
【００４５】
このような再粘着性ポリウレタンゲルの原料であるポリフェニルポリメチレンポリイソシアネートとポリオールとの間のウレタン化反応を行わせるには、適宜のウレタン化触媒を用いることができる。このウレタン化触媒としては、第３級アミン化合物や有機金属化合物等の公知の触媒を用いることが可能である。例えば、トリエチレンジアミン，Ｎ，Ｎ‘− ジメチルヘキサメチレンジアミン，Ｎ，Ｎ‘−ジメチルブタンジアミン，オクチル酸鉛，ラウリル酸ジブチル錫等が好適である。
【００４６】
このようにして再粘着性ポリウレタンゲル層が、デュロメータ・タイプＣ硬さ２０〜４０のものであるように所要量の可塑剤を含有するものを採用できる。
【００４７】
可塑剤の種類としては、通常のポリウレタン樹脂用の可塑剤、例えばジオクチルフタレート， ジブチルフタレート， トリスクロロエチルフォスフェート、トリスクロロプロピルフォスフェート等が挙げられる。
【００４８】
上記等の可塑剤を添加すると、その添加量が多くなるほど組成物の硬度は低下し、粘着力は向上する。このような可塑剤は、主成分としての前記ポリオールとイソシアネートの合計量１００重量部当たり５重量部以上添加することが好ましい。
【００４９】
このように配合すれば、粘着性面ファスナとして好ましい粘着力になるが、過剰に軟らかくても粘着力は却って低下することから、より好ましくは前記ポリオールとイソシアネートの合計量１００重量部当たり、可塑剤を５〜３０重量部添加することであり、特に１０〜２０重量部の範囲で可塑剤を添加することが好ましい。
【００５０】
また、組成物の耐久性， 安定性の向上を図るために、安定剤として、熱安定剤，酸化防止剤， 紫外線吸収剤， 紫外線安定剤， 充填剤等を、支障のない限りにおいて、１種または２種以上混合して用いることも出来る。さらに、前述したもの以外にも、顔料，染料， 難燃剤，消泡剤，分散剤，界面活性剤，水分吸着剤等を適宜添加することも可能である。
このようにして得られる再粘着性ポリウレタンゲルの熱分解温度は、２００〜２５０℃であり、−３０℃でも脆化せず、耐熱性および耐寒性にも優れ、黄変し難い性質のものが得られる。
【００５１】
また、再粘着性ポリウレタンゲルが、添加成分としてシリコーンを含有する自己粘着性ポリウレタンゲルであることにより、付着した埃同士の摩擦による絡まりを抑制して、水洗による洗浄性を高めることが好ましい。
【００５２】
また、このような再粘着性ポリウレタンゲル層は、それを接着する基材面が印刷面である場合を考慮する場合には、透明な層とすることが好ましく、また必要に応じて周知の顔料（インク等）や染料を添加して着色された層とすることもできる。
【００５３】
この発明に用いるウレタン系またはポリエステル系のホットメルト接着剤層は、それぞれ熱可塑性ポリウレタン樹脂または熱可塑性ポリエステル樹脂を主成分とするものであり、例えば１２０℃から１４０℃程度の比較的低い温度で溶融する性質を有している。
上記熱可塑性ポリウレタン樹脂は、二官能性ポリオールとジイソシアネート及びグリコールを主原料としてなる分子構造中にウレタン基を含有する高分子のうち熱可塑性を有するものであり、前記ポリオール等の原料のポリエステル系やポリエーテル系等の種類によっても溶融温度を調整可能である。
【００５４】
また、再粘着性ポリウレタンゲル層に対して、ウレタン系の反応性ホットメルト接着剤を使用すると、溶融状態から冷却された後にも空気中の水分や前記の再粘着性ポリウレタンゲル層に含まれる水酸基によっても鎖延長と架橋反応が進行して良く接着するので、手袋や係止片の素材との接着が進行し、接着面は確実に耐久性よく一体化する。
【００５５】
ウレタン系ホットメルト接着剤の市販品としては、例えばシーダム社製：エセラン（登録商標）、日立化成ポリマー社製の反応性ホットメルト接着剤（融点１１０℃）、ＤＩＣ社製：タイフォース（登録商標）、日本マタイ社製：エルファン（登録商標）ＵＨなどを用いることができる。
【００５６】
また、この発明に用いるポリエステル系のホットメルト接着剤は、熱可塑性ポリエステル樹脂を主成分として使用し、上記同様の比較的低い温度で溶融する性質を有しているものである。
【００５７】
熱可塑性ポリエステル系樹脂としては、例えば、ポリエチレンテレフタレート、ポリブチレンテレフタレート、ポリトリメチレンテレフタレート、ポリグリコール酸、ポリ（Ｌ−乳酸）、ポリ（３−ヒドロキシブチレート）、ポリ（ε−カプロラクトン）、ポリエチレンサクシネート、ポリブチレンサクシネート、ポリブチレンサクシネートアジペート、またはこれらの１種以上の混合物等が挙げられる。
ポリエステル系のホットメルト接着剤の市販品としては、例えば日本マタイ社製：エルファン−ＰＨ（登録商標）を採用することができる。
【００５８】
また、このような自己粘着性ポリウレタンゲルを用いた粘着性面ファスナの対向する重ね合わせ面の少なくとも一方の面に、未硬化のウレタン系またはポリエステル系のホットメルト接着剤を介して再粘着性ポリウレタンゲル層を重ねて一体化する工程が必須である前記粘着性面ファスナの製造方法は、以下のようにして、再粘着性ポリウレタンゲル層の表面を、粘着性面ファスナの合わせ面として平坦面に効率よく形成することができる。
【００５９】
すなわち、図２に示すように、前記必須工程と同時にまたはその後に、再粘着性ポリウレタンゲル層２の表面に、柔軟性のあるシートまたはフィルムからなる平坦な支持層６と一体の未硬化の変性シリコーンポリマー接着剤層５を重ねて圧接し、変性シリコーンポリマー接着剤層５の硬化後に、端部から変性シリコーンポリマー接着剤層５を再粘着性ポリウレタンゲル層２の表面から剥離すると、再粘着性ポリウレタンゲル層２の表面を簡単かつ確実に平坦に成形することができる。
【００６０】
なお、支持層６は、非伸縮性の素材からなる予め平坦に形成されているシート状素材であることが好ましい。このような素材として、例えばポリエチレンテレフタレート、ポリカーボネート、セルロースプラスチック、ポリアミド、ポリエーテルケトンなどが挙げられる。
【００６１】
図３に示すように、この発明の第２実施形態の面ファスナ付き手袋１１は、人工皮革製の手袋本体の手首挿入部に履き口１２を広げるためのスリット１３を形成しており、このスリット１３の幅方向両側のうち一側と一体化されかつ他側に重ねて係止される係止片１４を設けている。
【００６２】
上記係止片１４は、スリット１３の幅方向両側のうち一側から延出してスリット１３を跨いで他側の手袋表面に重ね合わせ可能な長さのものであり、前記他側の手袋表面の甲部分に貼付した合成樹脂（例えばＰＥＴ樹脂）フィルム１５と、これに重ねる当該係止片１４の裏面とが一対の粘着性面ファスナ１０を構成しており、自己粘着性によって係止可能である。
【００６３】
この粘着性面ファスナ１０は、対向する重ね合わせ面の少なくとも一方の面が、ウレタン系の反応性ホットメルト接着剤層４（図１参照）を介して一体に重ねられた再粘着性ポリウレタンゲル層２で形成されている。
【００６４】
係止片１４の基材３は、手袋等の素材と同質のものを採用することが、適度に柔らかくて好ましいが、強度やフレキシブル性の必要性やデザインの要望に応じて、周知の編織布、皮革（天然皮革または人工皮革）状素材、樹脂やゴム製シートなどの素材を用い、フラップ状やベルト状等の周知形状に設けることができる。
【００６５】
実施形態の粘着性面ファスナの用途は、手袋の他、衣服などで開閉を要する部分や一時的に重ね合わせて保持することを要する部分、または生活用品などにおいて、従来、面ファスナを適用可能な部分についても使用可能である。
【００６６】
実施形態の手袋（係止片を含む）の素材は、スポーツや作業の用途に合わせて採用される周知の手袋素材であり、布状、薄皮状、フィルム状、編織布状、網状などからなり、薄皮状の素材の具体例としては、牛、豚などの天然皮革であっても良く、また人工皮革であっても良い。ここでいう人工皮革は、合成皮革を含めて言う。
【００６７】
手袋の形態も五本指のものを図示したが、ミトン手袋や、指先部分の無い手袋、または取り外し自在な形態の手袋など、その他周知の形態の手袋を用いることができる。
スリット１３は、Ｖ字状に切り込まれた形状のものを示したが、Ｌ字型や波型などの他、２以上の複数のスリットであっても良い。
【実施例１】
【００６８】
人工皮革製のゴルフ用手袋のスリット幅調整用の係止片の裏側（基材）の表面に、シート状のホットメルト接着剤（シーダム社製：エセラン（登録商標））を重ね、その上に再粘着性ポリウレタンゲル層として、エクシールコーポレーション社製のハイパーゲルシート（硬度アスカーＣ３０、厚さ０．５ｍｍ）を重ね、要部を１３０℃、圧力０．３５ｆｋｇ／ｃｍ２で２０秒加熱加圧することにより、粘着性面ファスナの一方の重ね合わせ面を製造した。
【００６９】
また、上記同様にして粘着性面ファスナの手袋上の重ね合わせ面を、前記手袋の手首挿入部に形成されたＶ字型スリットの幅方向両側のうち一側の甲部分に形成し、前記係止片をスリットの幅方向の他側に縫着して、手袋に再粘着性ポリウレタンゲル層の表面同士が対向して重なり合い、剥離可能に粘着する粘着性面ファスナを作製し、粘着性面ファスナ付き手袋を製造した。
【実施例２】
【００７０】
実施例１において、粘着性面ファスナの手袋上の重ね合わせ面を、ポリエチレンテレフタレート（ＰＥＴ）製フィルム（厚さ５０μｍ）の縫着によって形成したこと以外は、実施例１と全く同様にして、再粘着性ポリウレタンゲル層とＰＥＴフィルム製の表面同士が対向して重なり合い、剥離可能に粘着する粘着性面ファスナを作製し、粘着性面ファスナ付き手袋を製造した。
【００７１】
得られた実施例１、２の面ファスナ付き手袋について、使用耐久性を調べるため、１日あたりゴルフ場で１８ホールを１回使用する頻度で、各日毎に１回の粘着性面ファスナの水洗を繰り返しながら、合計３日間の使用に用いたが、いずれも粘着性面ファスナの装着や取り外しの時に雑音が発生しなかった。しかも粘着性面ファスナは、軟らかくて手の甲等の形状に馴染みやすく、ゲル状の自己粘着性樹脂が繰り返し使用に耐える確実な係止性とその耐久性を備えた粘着性面ファスナ付き手袋であることが実際の使用状態で確かめられた。
【００７２】
次に、以下の実験例により、再粘着性ポリウレタンゲル層と各種樹脂系の反応性ホットメルト接着剤層との接着性の相性の良さを比較して評価した。
［実験例１−４］
実施例１（図１参照）と同様に、合皮、ニットまたはＴ／Ｃブロードからなる基材３の表面に、シート状のホットメルト接着剤層４（Ａ，Ｂ，Ｃ，Ｄ）を重ね、その上に再粘着性ポリウレタンゲル層２を有するエクシールコーポレーション社製のハイパーゲルシート（硬度アスカーＣ３０、ＰＥＴフィルムに固定されている厚さ０．５ｍｍの粘着性シート、以下にＨＧと略記する。）を重ねて、フラットプレス機を用いた圧力０．３５ｆｋｇ／ｃｍ２での１４０℃、２０秒間の直接加熱により全層を一体化して、粘着性面ファスナの一方の重ね合わせ面に相当する試験片（幅２０ｍｍ、長さ７０ｍｍ）を作製した。
【００７３】
この試験片を用い、ホットメルト接着剤層（Ａ，Ｂ，Ｃ，Ｄ）４と再粘着性ポリウレタンゲル層（ＨＧ）２とが剥離するように基材３からＨＧを引き剥がし、その際に要する引張力を測定して表１中に接着力（Ｎ）として示した。
【００７４】
なお、各実験例に用いたホットメルト接着剤（Ａ，Ｂ，Ｃ，Ｄ）は、それぞれ以下の市販品を用いた。
ホットメルト接着剤（Ａ）：日本マタイ社製ポリウレタン系  エルファンＵＨ２０３
ホットメルト接着剤（Ｂ）：日本マタイ社製ＥＶＡ系  エルファンＯＨ５０１
ホットメルト接着剤（Ｃ）：日本マタイ社製ポリエステル系  エルファンＰＨ４１３
ホットメルト接着剤（Ｄ）：日本マタイ社製ポリアミド系  エルファンＮＴ１２０  
【００７５】
【表１】
2019022599.tif 000003
【００７６】
表１の結果からも明らかなように、ポリウレタン系またはポリエステル系のホットメルト接着剤を介して再粘着性ポリウレタンゲル層を重ねて一体に設けた粘着性面ファスナであれば、ＥＶＡやポリオレフィン系、ポリアミド系のホットメルト接着剤に比べて通常なら接着され難い合皮に対しても再粘着性ポリウレタンゲル層が、本来の自己粘着性を損なうことなく確実に固定されており、粘着性面ファスナの重ね合わせ面に設ける層構成として優れた構造であることが評価できた。
【符号の説明】
【００７７】
１、１０  粘着性面ファスナ
２  再粘着性ポリウレタンゲル層
３  基材
４  反応性ホットメルト接着剤層
５  変性シリコーンポリマー接着剤層
６  支持層
１１  手袋
１２  履き口
１３  スリット
１４  係止片
１５  合成樹脂フィルム
【図１】
2019022599.tif 000004
【図２】
2019022599.tif 000005
【図３】
2019022599.tif 000006